(57)【要約】【課題】めっき密着強度、成形性、耐衝撃性、低線膨張率のいずれもが優れためっき用樹脂組成物、及び樹脂めっき製品を提供する。【解決手段】本発明のめっき用樹脂組成物は、共役ジエン系ゴムからなるゴム状重合体（ｄ）に、特定の単量体成分をグラフト重合してなるグラフト共重合体（Ａ）と、特定の共重合体（Ｂ）とを含有し、前記グラフト共重合体（Ａ）と共重合体（Ｂ）の合計１００質量％に対する、前記ゴム状重合体（ｄ）の割合が１０〜２０質量％であり、かつ、前記グラフト共重合体（Ａ）と共重合体（Ｂ）の合計１００質量部に対して、融点が２５〜１００℃である酸化防止剤（Ｃ）が１〜８質量部配合されたことを特徴とする。【選択図】なし【特許請求の範囲】
【請求項１】
共役ジエン系ゴムからなるゴム状重合体（ｄ）４０〜７０質量部に、芳香族ビニル化合物（ａ１）６０〜８０質量％と、シアン化ビニル化合物（ａ２）２０〜４０質量％と、該芳香族ビニル化合物（ａ１）及びシアン化ビニル化合物と共重合可能な他のモノビニル化合物（ａ３）０〜２０質量％とからなる単量体成分（ａ）３０〜６０質量部をグラフト重合してなるグラフト共重合体（Ａ）（ただし、ゴム状重合体（ｄ）と単量体成分（ａ）の合計１００質量部）と、
芳香族ビニル化合物（ｂ１）５０〜８０質量％と、シアン化ビニル化合物（ｂ２）２０〜５０質量％と、該芳香族ビニル化合物（ｂ１）及びシアン化ビニル化合物（ｂ２）と共重合可能な他のモノビニル化合物（ｂ３）０〜２０質量％とを共重合してなる共重合体（Ｂ）とを含有し、
前記グラフト共重合体（Ａ）と共重合体（Ｂ）の合計１００質量％に対する、前記ゴム状重合体（ｄ）の割合が１０〜２０質量％であり、
かつ、前記グラフト共重合体（Ａ）と共重合体（Ｂ）の合計１００質量部に対して、融点が２５〜１００℃である酸化防止剤（Ｃ）が１〜８質量部配合されたことを特徴とするめっき用樹脂組成物。
【請求項２】
前記酸化防止剤（Ｃ）が、ヒンダードフェノール系酸化防止剤、チオエーテル系酸化防止剤、リン系酸化防止剤、イオウ系酸化防止剤からなる群より選ばれる１種以上の酸化防止剤であることを特徴とする請求項１に記載のめっき用樹脂組成物。
【請求項３】
請求項１または２に記載のめっき用樹脂組成物を成形して得られた成形品に、過マンガン酸塩溶液でエッチング処理し、さらにＰｄ−Ｓｎコロイド触媒処理した後、アクセレーター処理及び無電解メッキ処理を行うことなく、導体化処理及び電気めっきを施してなることを特徴とする樹脂めっき製品。
【発明の詳細な説明】
【技術分野】
【０００１】
本発明は、無電解めっきを施すことなく樹脂の表面にめっき処理する工法に適しためっき用樹脂組成物、及び樹脂めっき製品に関する。
【背景技術】
【０００２】
熱可塑性樹脂を成形した成形品には、めっき処理が施される場合が多い。従来、成形性、基本物性、めっき特性に優れる等の点から、熱可塑性樹脂としてはＡＢＳ樹脂が主流であり、プラスチックめっき用途で幅広く使用されている。
ＡＢＳ樹脂等を成形した成形品（プラスチック）をめっきする方法としては、プラスチックの表面にＰｄ−Ｓｎ触媒核を付着させた後、希薄酸性液で処理を行い、その後に無電解銅めっき又は無電解ニッケルめっきを施し、プラスチック表面に導電性皮膜を形成させた後に、電気めっきをする方法（キャタリスト・アクセレーター法）が一般的である。
【０００３】
しかし、無電解銅めっきに使用されるめっき液には、還元剤として発癌性物質とされるホルマリンが含まれていることから、作業者への問題が指摘されている。また、めっき液の製造の際には、銅イオンをアルカリ溶液中で可溶化させるため、通常、ＥＤＴＡ等の強力な錯化剤が使用される。そのため、廃水処理において銅イオンを除去するには、例えばろ過工程、活性炭処理工程、イオン交換工程などの処理工程が必要であり、相当な労力を要する等、種々の問題があった。
【０００４】
また、無電解ニッケルめっきの場合は、めっき液に含まれる次亜リン酸塩（還元剤）が酸化を受けて亜リン酸塩となり、これがリン規制の対象となる。また、高ＣＯＤ廃液として新たな環境汚染問題の原因にもなっている。
従って、プラスチックのめっき工法について、労働安全衛生上の問題や地球環境問題を重視する傾向が強く、無電解めっき工程を含まないダイレクトめっき法（ダイレクトプレーティング法）が提案され、実用化されている。ダイレクトめっき法の具体例として、Ｐｄ―Ｓｎコロイド触媒法が提案されている（例えば特許文献１、２参照。）。
【０００５】
ところで、プラスチック表面に導電性皮膜を形成させた後に電気めっきを行うキャタリスト・アクセレーター法や、ダイレクトプレーティング法等のめっき加工は、エッチング処理が必要である。
エッチング処理に用いるエッチング処理液としては、三酸化クロムと硫酸の混合液からなるクロム酸−硫酸混合液が広く用いられている。しかしながら、このエッチング処理液は、６価クロムを含むため作業環境に悪影響を与えやすかった。さらに、廃水を安全に処理するには、６価クロムを３価クロムイオンに還元した後、中和沈殿させる処理を行う必要があり、非常に煩雑な処理が要求される。また、高温で処理する為にクロム酸ミストが発生するといった問題もある。
【０００６】
このような理由から、クロム酸−硫酸混合液に代わるエッチング液の開発が要望され、種々検討されている。
近年、クロム酸−硫酸混合液に代わるプラスチック用のエッチング液として、過マンガン酸塩溶液が提案されている（例えば特許文献３〜６参照。）。過マンガン酸塩溶液でエッチング処理を行った後、ダイレクトプレーティング法を実施するめっき工法は、環境負荷を低減できるめっき工法（環境負荷低減めっき工法）である。
【特許文献１】特開平７−１１４８７号公報
【特許文献２】特開平１１−６１４２５号公報
【特許文献３】特開２００５−３３６６１４号公報
【特許文献４】特開２００７−１００１７４号公報
【特許文献５】特開２００７−３２７１３１号公報
【特許文献６】特開２００８−３１５１３号公報
【発明の開示】
【発明が解決しようとする課題】
【０００７】
しかしながら、環境負荷低減めっき工法は、例えばＡＢＳ樹脂を成形した成形品に適用した場合、めっき未着が発生し易く、密着強度の発現性に劣るという傾向があった。特に製品形状の複雑な自動車用ラジエターグリル等では、めっき未着が顕著に発生し易かった。めっき未着は、ダイレクトプレーティング性の一つである触媒吸着性が悪いため、硫酸銅めっき等の電気めっきの伸び性が低下することに因るものと考えられる。
【０００８】
そこで、密着強度の発現性を改善する目的で、ＡＢＳ樹脂のゴム成分を多くする等の手法が提案されている。しかし、ゴム成分を多くすると、樹脂の線膨張係数が大きくなり、サーマルサイクル性（めっき後の成形品を低温と高温の環境で使用した場合に、めっき膜の膨れやクラックが発生しにくい性質）が低下しやすかった。
【０００９】
従って、環境負荷低減めっき工法を採用するに当たっては、めっき密着強度、触媒吸着性（ダイレクトめっき性）、低線膨張率に優れる樹脂材料が求められる。
また、近年、ラジエターグリル等は製品が大型化し、形状がより複雑になる傾向にあるため、樹脂材料には、上述した性能のみならず、成形性（流動性）や耐衝撃性なども求められる。しかし、これらの性能をバランスよく兼ね備えた樹脂材料は得られていない。
【００１０】
本発明は、前記事情を鑑みてなされたものであり、触媒吸着性、めっき密着強度、成形性、耐衝撃性、低線膨張率のいずれもが優れためっき用樹脂組成物、及び該めっき用樹脂組成物を成形した成形品をめっき処理した樹脂めっき製品を提供することを目的とする。
【課題を解決するための手段】
【００１１】
本発明者らは、上記課題を解決するべく、鋭意検討した結果、共重合体化合物を構成する芳香族ビニル化合物の含有量、及び樹脂組成物に配合される酸化防止剤の種類とその配合量に着目した。そして、これらの含有量や配合量が、成形品を環境負荷低減めっき工法にてめっき加工した場合、触媒吸着性、めっき密着強度、成形性、耐衝撃性、低線膨張率に大きく影響することを見出し、本発明を完成するに至った。
【００１２】
すなわち、本発明のめっき用樹脂組成物は、共役ジエン系ゴムからなるゴム状重合体（ｄ）４０〜７０質量部に、芳香族ビニル化合物（ａ１）６０〜８０質量％と、シアン化ビニル化合物（ａ２）２０〜４０質量％と、該芳香族ビニル化合物（ａ１）及びシアン化ビニル化合物と共重合可能な他のモノビニル化合物（ａ３）０〜２０質量％とからなる単量体成分（ａ）３０〜６０質量部をグラフト重合してなるグラフト共重合体（Ａ）（ただし、ゴム状重合体（ｄ）と単量体成分（ａ）の合計１００質量部）と、芳香族ビニル化合物（ｂ１）５０〜８０質量％と、シアン化ビニル化合物（ｂ２）２０〜５０質量％と、該芳香族ビニル化合物（ｂ１）及びシアン化ビニル化合物（ｂ２）と共重合可能な他のモノビニル化合物（ｂ３）０〜２０質量％とを共重合してなる共重合体（Ｂ）とを含有し、前記グラフト共重合体（Ａ）と共重合体（Ｂ）の合計１００質量％に対する、前記ゴム状重合体（ｄ）の割合が１０〜２０質量％であり、かつ、前記グラフト共重合体（Ａ）と共重合体（Ｂ）の合計１００質量部に対して、融点が２５〜１００℃である酸化防止剤（Ｃ）が１〜８質量部配合されたことを特徴とする。
前記酸化防止剤（Ｃ）が、ヒンダードフェノール系酸化防止剤、チオエーテル系酸化防止剤、リン系酸化防止剤、イオウ系酸化防止剤からなる群より選ばれる１種以上の酸化防止剤であることが好ましい。
また、本発明の樹脂めっき製品は、本発明のめっき用樹脂組成物を成形して得られた成形品に、過マンガン酸塩溶液でエッチング処理し、さらにＰｄ−Ｓｎコロイド触媒処理した後、アクセレーター処理及び無電解メッキ処理を行うことなく、導体化処理及び電気めっきを施してなることを特徴とする。
【発明の効果】
【００１３】
本発明のめっき用樹脂組成物は、触媒吸着性、めっき密着強度、成形性、耐衝撃性、低線膨張率に優れる。また、本発明のめっき用樹脂組成物は、過マンガン酸塩溶液でエッチング処理を行い、ダイレクトプレーティング法によりめっきを行う環境負荷低減めっき工法に適した成形品が得られる。
また、本発明の樹脂めっき製品は、めっき密着強度、耐衝撃性、サーマルサイクル性に優れる。
【発明を実施するための最良の形態】
【００１４】
以下、本発明について詳細に説明する。
［めっき用樹脂組成物］
本発明のめっき用樹脂組成物は、グラフト共重合体（Ａ）と、共重合体（Ｂ）と、酸化防止剤（Ｃ）とを必須成分として含有する。
【００１５】
＜グラフト共重合体（Ａ）＞
グラフト共重合体（Ａ）は、ゴム状重合体（ｄ）に単量体成分（ａ）をグラフト重合してなるものである。
ゴム状重合体（ｄ）は、共役ジエン系ゴムからなる。本発明において、「共役ジエン系ゴム」とは、ブタジエン５０〜１００質量％と、該ブタジエンと共重合可能な反応基を有する化合物５０〜０質量％（ただし、これらの合計を１００質量％とする。）とから構成されるものである。
【００１６】
共役ジエン系ゴムとしては、例えばポリブタジエンゴム、ブタジエン−スチレンゴム状共重合体、ブタジエン−ビニルトルエンゴム状共重合体等のブタジエン−芳香族ビニル化合物ゴム状共重合体；ブタジエン−アクリロニトリルゴム状共重合体、ブタジエン−メタクリロニトリルゴム状共重合体等のブタジエン−シアン化ビニル化合物ゴム状共重合体；ブタジエン−アクリル酸メチルゴム状共重合体、ブタジエン−アクリル酸エチルゴム状共重合体、ブタジエン−アクリル酸ブチルゴム状共重合体、ブタジエン−アクリル酸２−エチルへキシルゴム状共重合体等のブタジエン−アクリル酸アルキルエステルゴム状共重合体；ブタジエン−メタクリル酸メチルゴム状共重合体、ブタジエン−メタクリル酸エチルゴム状共重合体等のブタジエン−メタクリル酸アルキルエステルゴム状共重合体などが挙げられる。また、ブタジエン単位５０質量％以上から構成される三元のゴム状共重合体を用いることもできる。これら共役ジエン系ゴムは、１種単独で用いてもよく、２種以上を併用してもよい。
【００１７】
ゴム状重合体（ｄ）の製造方法としては特に制限されないが、粒子径の制御が容易であることから乳化重合で製造するのが好ましい。乳化重合は公知の方法が適用でき、使用する触媒、乳化剤等は特に制限なく、各種のものが使用できる。
【００１８】
グラフト共重合体（Ａ）は、ゴム状重合体（ｄ）にグラフト成分を構成する単量体成分（ａ）をグラフト重合させることにより得られる。
グラフト重合法としては、乳化重合、懸濁重合、溶液重合、塊状重合、公知の方法が使用でき、これらを２種以上組み合わせて重合してもよいが、ゴム状重合体（ｄ）が乳化重合で容易に製造できる点で、乳化重合が最適である。すなわち、乳化重合で得られたゴム状重合体（ｄ）に、単量体成分（ａ）を添加しグラフト重合することで、グラフト共重合体（Ａ）を得る。
単量体成分（ａ）は、芳香族ビニル化合物（ａ１）と、シアン化ビニル化合物（ａ２）と、他のモノビニル化合物（ａ３）とからなる。
【００１９】
芳香族ビニル化合物（ａ１）としては、例えばスチレン、α−メチルスチレン、ビニルトルエン、ｔ−ブチルスチレン等が挙げられる。これら芳香族ビニル化合物は１種単独で用いてもよく、２種以上を併用してもよい。中でもスチレンが好ましい。
シアン化ビニル化合物（ａ２）としては、例えばアクリロニトリル、メタクリロニトリル等が挙げられる。これらシアン化ビニル化合物は１種単独で用いてもよく、２種以上を併用してもよい。中でもアクリロニトリが好ましい。
他のモノビニル化合物（ａ３）は、芳香族ビニル化合物（ａ１）及びシアン化ビニル化合物（ａ２）と共重合可能なモノビニル化合物である。このようなモノビニル化合物としては、例えばメタクリル酸メチル、メタクリル酸エチルなどのメタクリル酸アルキルエステル；アクリル酸メチル、アクリル酸エチル、アクリル酸ブチルなどのアクリル酸アルキルエステル等が挙げられる。これらモノビニル化合物は１種単独で用いてもよく、２種以上を併用してもよい。
【００２０】
単量体成分（ａ）中の各化合物の割合は、単量体成分（ａ）１００質量％中、芳香族ビニル化合物（ａ１）が６０〜８０質量％、シアン化ビニル化合物（ａ２）が２０〜４０質量％、他のモノビニル化合物（ａ３）が０〜２０質量％である。各化合物の割合が上記範囲内であれば、得られるめっき用樹脂組成物の成形性、電気銅めっき伸び性、めっき密着強度の性能バランスが向上する。
【００２１】
ゴム状重合体（ｄ）と単量体成分（ａ）の割合は、ゴム状重合体（ｄ）が４０〜７０質量部であり、単量体成分（ａ）が３０〜６０質量部である（ただし、ゴム状重合体（ｄ）と単量体成分（ａ）の合計を１００質量部とする。）。ゴム状重合体（ｄ）と単量体成分（ａ）の割合が上記範囲内であれば、得られるめっき用樹脂組成物の電気銅めっきの伸び性及び耐衝撃性が優れたものとなる。
【００２２】
ゴム状重合体（ｄ）に単量体成分（ａ）をグラフト重合させる場合、単量体成分（ａ）を一度に加えてもよく、分割添加や連続的に滴下してもよく、添加方法は特に制限されない。
グラフト重合に際しては、通常公知の乳化剤、触媒及び開始剤が使用され、その種類や添加量、添加方法について特に限定されない。
グラフト重合により得られるグラフト共重合体（Ａ）は、通常のラテックスからポリマー回収方法である酸又は塩による凝固、乾燥工程により粉末状の固体として回収される。
【００２３】
＜共重合体（Ｂ）＞
共重合体（Ｂ）は、芳香族ビニル化合物（ｂ１）と、シアン化ビニル化合物（ｂ２）と、他のモノビニル化合物（ｂ３）とを共重合してなるものである。
芳香族ビニル化合物（ｂ１）としては、例えばスチレン、α−メチルスチレン、ρ−メチルスチレンなどのビニルトルエン類；ρ−クロルスチレンなどのハロゲン化スチレン類；ρ−ｔ−ブチルスチレン、ジメチルスチレン、ビニルナフタレン類等が挙げられる。これら芳香族ビニル化合物は１種単独で用いてもよく、２種以上を併用してもよい。中でもスチレン及びα−メチルスチレンが好ましい。
共重合体（Ｂ）１００質量％中の芳香族ビニル化合物（ｂ１）単位の含有量は、５０〜８０質量％である。芳香族ビニル化合物（ｂ１）単位の含有量が上記範囲内であれば、得られるめっき用樹脂組成物の成形性、触媒吸着性（ダイレクトプレーティング性）、めっき密着強度が優れたものとなる。
【００２４】
シアン化ビニル化合物（ｂ２）としては、例えばアクリロニトリル、メタクリルニトリル等が挙げられる。中でもアクリロニトリルが好ましい。
共重合体（Ｂ）１００質量％中のシアン化ビニル化合物（ｂ２）単位の含有量は、２０〜５０質量％である。シアン化ビニル化合物（ｂ２）単位の含有量が上記範囲内であれば、得られるめっき用樹脂組成物の成形性、触媒吸着性（ダイレクトプレーティング性）が優れたものとなる。
【００２５】
他のモノビニル化合物（ｂ３）は、芳香族ビニル化合物（ｂ１）及びシアン化ビニル化合物（ｂ２）と共重合可能なモノビニル化合物である。このようなモノビニル化合物としては、例えばアクリル酸エステル系化合物、メタクリル酸エステル化合物、不飽和ジカルボン酸無水物、ビニルカルボン酸系化合物、マレイミド化合物が挙げられる。
ここで、アクリル酸エステル系化合物としては、例えばアクリル酸メチル、アクリル酸エチル、アクリル酸プロピル、アクリル酸ブチル、アクリル酸シクロへキシル等が挙げられる。
メタクリル酸エステル化合物としては、例えばメタクリル酸メチル、メタクリル酸エチル、メタクリル酸プロピル、メタクリル酸ブチル、メタクリル酸フェニル、メタクリル酸イソボルニル、メタクリル酸ベンジル、メタクリル酸トリクロロエチル等が挙げられる。中でもメタクリル酸メチルが好ましい。
不飽和ジカルボン無水物としては、例えばマレイン酸、イタコン酸、シトラコン酸の無水物等が挙げられる。中でもマレイン酸無水物が好ましい。
ビニルカルボン酸系化合物としては、例えばアクリル酸、メタクリル酸等が挙げられる。中でもメタクリル酸が好ましい。
マレイミド系化合物としては、例えばマレイミド、Ｎ−シクロヘキシルマレイミド、Ｎ−フェニルマレイミド等が挙げられる。中でもＮ−フェニルマレイミドが好ましい。
これらモノビニル化合物は１種単独で用いてもよく、２種以上を併用してもよい。
【００２６】
共重合体（Ｂ）１００質量％中の他のモノビニル化合物（ｂ３）単位の含有量は、０〜２０質量％である。他のモノビニル化合物（ｂ３）単位の含有量が２０質量％を超えると、得られるめっき用樹脂組成物の目的とする特性が損なわれるおそれがある。
【００２７】
共重合体（Ｂ）は芳香族ビニル化合物（ｂ１）単位、シアン化ビニル系化合物（ｂ２）単位、及び他のモノビニル系化合物（ｂ３）単位の含有量の合計が１００質量％になるように調整して製造される。
共重合体（Ｂ）の製造方法としては特に制限されず、公知の方法、例えば、懸濁重合、乳化重合、溶液重合、塊状重合等の方法を用いて製造できる。
【００２８】
本発明においては、グラフト共重合体（Ａ）と共重合体（Ｂ）の合計を１００質量％としたときに、ゴム状重合体（ｄ）の割合が１０〜２０質量％となるように、グラフト共重合体（Ａ）と共重合体（Ｂ）を配合する。ゴム状重合体（ｄ）の割合が１０質量％以上であれば、めっき用樹脂組成物を成形して得られる成形品の衝撃強度やめっき密着強度が優れたものとなる。一方、ゴム状重合体（ｄ）の割合が２０質量％以下であれば、電気銅めっき伸び性の低下や線膨張係数の増加を抑制でき、めっき膨れの発生を防止できる。
【００２９】
＜酸化防止剤（Ｃ）＞
本発明に用いる酸化防止剤（Ｃ）は、融点が２５〜１００℃である。酸化防止剤（Ｃ）の融点が上記範囲内であれば、めっき用樹脂組成物を成形して得られる成形品をめっき処理する際に、過マンガン酸塩溶液でのエッチング処理を効果的に促進できると共に、めっき用樹脂組成物の触媒吸着量を向上できる。酸化防止剤（Ｃ）の融点は、４０〜７０℃が好ましい。
なお、酸化防止剤（Ｃ）の融点は、ＪＩＳ Ｋ７１２１に準拠して測定される値である。具体的には、示差走査熱量測定装置（リガク社製、「ＤＳＣ−８２３０（熱流束ＤＳＣ）」）を用い、加熱速度２０℃／分、窒素ガス流量５０ｍＬ／分の条件で融解温度を測定し、得られた融解ピーク温度を融点とする。
【００３０】
このような酸化防止剤（Ｃ）としては、ヒンダードフェノール系酸化防止剤、チオエーテル系酸化防止剤、リン系酸化防止剤、イオウ系酸化防止剤からなる群より選ばれる１種以上の酸化防止剤を用いるのが好ましい。
ヒンダードフェノール系酸化防止剤としては、例えばトリエチレングリコール−ビス［３−（３−ｔ−ブチル−５−メチル−４−ヒドロキシフェニル）プロピオネート］、ペンタエリスリチル−テトラキス［３−（３，５−ジ−ｔ−ブチル−４−ヒドロキシフェニル）プロピオネート］、１．６−ヘキサンジオール−ビス［３−（３，５−ジ−ｔ−ブチル−４−ヒドロキシフェニル）プロピオネート、オクタドデシル−３−〔３，５−ジ−ｔ−ブチル−４−ヒドロキシフェニル］プロピオネート、Ｎ，Ｎ’−ヘキサメチレンビス（３，５−ジ−ｔ−ブチル−４−ヒドロキシ−ヒドロシンナマミド、３，５−ジ−ｔ−ブチル−４−ヒドロキシ−ベンジルフォスフォネート−ジエチルエステル、１，３，５−トリメチル−２，４，６−トリス（３，５−ジ−ｔ−ブチル−４−ヒドロキシベンジル）ベンゼン等が挙げられる。
【００３１】
チオエーテル系酸化防止剤としては、例えばジステアリルチオジプロピオネート、ジパルミチルチオジプロピオネート、ペンタエリスリトールーテトラキスー［β−ドデシルメチル−チオプロピオネート］、ジドデシルチオエーテル、ジトリデシルチオエーテル、ジテトラデシルチオエーテル、ジオクタデシルチオエーテル等が挙げられる。
リン系酸化防止剤としては、フォスファイト系とフォスフォナイト系が挙げられ、具体的には、トリス［ノニルフェニル］フォスファイト、トリデシルフォスファイト、サイクリックネオペンタンテトライルビス［オクタデシルフォスファイト］、４，４’−ブチリデンビス［３−メチル−６−第三ブチルフェニル−ジトリデシルフォスファイト］、トリス［２，４−第三ブチルフェニル］フォスファイト、テトラキス［２，４−第三ブチルフェニル］４、４’−ビフェニレンジフォスフォナイト、９，１０−ジヒドロ−９−オキサ−１０−フォスファフェナンスレン−１０−オキシド等が挙げられる。
【００３２】
イオウ系酸化防止剤としては、例えばジラウリル−、ジミリスチル−、ジステアリル−などのジアルキルチオジプロピオネート；ブチル−、オクチル−、ラウリル−、ステアリル−などのアルキルチオプロピオン酸の多価アルコール（例えばグリセリン、トリメチロールエタン、トリメチロールプロパン、ペンタエリスリトール、トリスヒドロキシエチルイソシアヌレート）のエステル（例えばペンタエリスリトールテトララウリルチオプロピオネート）が挙げられる。これらイオウ系酸化防止剤は１種単独で用いてもよく、２種以上を併用してもよい。
【００３３】
上述した酸化防止剤のうち、ヒンダードフェノール系酸化防止剤、チオエーテル系酸化防止剤、リン系酸化防止剤が特に好ましい。これら酸化防止剤は、１種単独で用いてもよく、２種以上を併用してもよい。
【００３４】
酸化防止剤（Ｃ）の配合量は、前記グラフト共重合体（Ａ）と共重合体（Ｂ）の合計１００質量部に対して、１〜８質量部であり、２〜５質量部が好ましい。酸化防止剤（Ｃ）の配合量が上記範囲内であれば、めっき用樹脂組成物を成形して得られる成形品をめっき処理する際に、過マンガン酸塩溶液でのエッチング処理時間を通常の時間より短縮することが可能となり、生産性を向上したりコストを削減したりできる。また、エッチング処理温度を例えば５５℃程度まで下げることも可能となる。その結果、エッチング液である過マンガン酸塩溶液の分解を抑制でき、長期間の使用が可能となる。
酸化防止剤（Ｃ）の配合量が１質量部未満となると、エッチング時間の短縮、めっき密着強度、成形性、耐衝撃性の改良効果が得られにくくなる。一方、酸化防止剤（Ｃ）の配合量が８質量部を超えると、生産性、耐熱性、めっき密着強度が低下しやすくなる。
なお、本発明のめっき用樹脂組成物は、融点が２５〜１００℃の酸化防止剤（Ｃ）を上記範囲内において含有すれば、融点が２５℃未満、または１００℃を超える他の酸化防止剤を含有してもよい。
【００３５】
＜その他＞
本発明のめっき用樹脂組成物は、本発明の効果を損なわない範囲で他の熱可塑性樹脂や添加剤を含有してもよい。
他の熱可塑性樹脂としては、例えばＡＳ樹脂、重量平均分子量１００万〜５００万のアクリロニトリル−スチレン共重合体、ポリスチレン樹脂、スチレン−無水マレイン酸共重合体、アクリロニトリル−スチレン−マレイミド系化合物三元共重合体、ＨＩＰＳ樹脂、ＡＢＳ樹脂、ＡＳＡ樹脂、ＡＥＳ樹脂などのゴム強化スチレン系樹脂、ポリカーボネート樹脂、ナイロン樹脂、メタクリル樹脂、ポリ塩化ビニル樹脂、ポリブチレンテレフタレート樹脂、ポリエチレンテレフタレート樹脂、ポリフェニレンエーテル樹脂等が挙げられる。これら他の熱可塑性樹脂は、１種単独で用いてもよく、２種以上をブレンドしたものでもよい。また、相溶化剤や官能基などにより変性された上記樹脂を配合してもよい。
他の熱可塑性樹脂の含有量は、グラフト共重合体（Ａ）と共重合体（Ｂ）と他の熱可塑性樹脂組成物の合計を１００質量部としたときに、０〜６０質量部が好ましい。
【００３６】
添加剤としては、通常使用される各種安定剤、滑剤、金属石鹸、紫外線吸収剤、可塑剤、離型剤、有機ケイ素化合物、帯電防止剤、着色剤（顔料、染料など）、炭素繊維やガラス繊維、タルクやウォラストナイト、炭酸カルシウム、シリカ、木粉などの充填剤、難燃剤（ハロゲン系難燃剤、リン系難燃剤、アンチモン化合物など）、ドリップ防止剤、抗菌剤、防カビ剤、カップリング剤等が挙げられる。これら添加剤は、１種単独で用いてもよく、２種以上を併用してもよい。
【００３７】
＜めっき用樹脂組成物の製造方法＞
本発明のめっき用樹脂組成物は、公知の混合混練方法で製造される。混合混練方法としては、例えば粉末、ビーズ、ペレット状態のグラフト共重合体（Ａ）及び共重合体（Ｂ）と、酸化防止剤（Ｃ）と、必要に応じて他の熱可塑性樹脂や添加剤を混合し、得られた混合物を溶融混練する方法が挙げられる。混合や溶融混練する際には、ヘンシェルミキサーやバンバリーミキサー、押出機、加熱ロール等の装置を用いることができる。
【００３８】
＜成形方法＞
本発明のめっき用樹脂組成物は、例えば射出成形法、押出成形法、圧縮成形法、真空成形法、ブロー成形法等の各種成形方法の原料に使用することができる。そして、上記成形方法によって、各種成形品を得ることができる。
このようにして得られる成形品は、過マンガン酸塩溶液でエッチング処理を行い、ダイレクトプレーティング法によりめっきを行う環境負荷低減めっき工法に最適である。
【００３９】
以上説明した本発明のめっき用樹脂組成物にあっては、グラフト共重合体（Ａ）と、共重合体（Ｂ）と、酸化防止剤（Ｃ）とが特定の割合で含まれているので、優れた触媒吸着性、めっき密着強度、成形性、耐衝撃性、低線膨張率を有する。
【００４０】
［樹脂めっき製品］
本発明の樹脂めっき製品は、本発明のめっき用樹脂組成物を成形して得られた成形品を環境負荷低減めっき工法によりめっき処理してなるものである。
具体的には、成形品に過マンガン酸塩溶液でエッチング処理し、さらにＰｄ−Ｓｎコロイド触媒で処理した後、アクセレーター処理及び無電解メッキ処理を行うことなく、導体化処理し、さらに電気めっきを施すことで、樹脂めっき製品が得られる。
【００４１】
本発明の樹脂めっき製品は、無電解めっき工程を含まないダイレクトプレーティング法により成形品をめっき処理し、かつエッチング処理の際に過マンガン酸塩溶液を用いるので、環境に対する負荷を軽減できる。
このようにして得られる樹脂めっき製品は、本発明のめっき用樹脂組成物を成形した成形品をめっき処理しているので、めっき密着強度、耐衝撃性、サーマルサイクル性に優れる。また、めっき処理を施すことにより、耐薬品性、耐摩耗性にも優れる。
【００４２】
このような樹脂めっき製品は、例えば自動車、電気・電子・機械部品、水洗部品等の工業用品、スポーツ・レジャー用品等多くの用途に好適である。
具体的には、自動車用途としては、ラジエターグリル、ドアハンドル、エンブレム、ランプハウジング、各種モール及びガーニッシュ、ホイールキャップなどが挙げられる。
電気（器）用途としては、各種スイッチ用ボタン、アームハンドル、冷蔵庫用ドアハンドル、携帯電話部品、各種ハウジングなどが挙げられる。
水洗部品用途としては各種水洗ハンドルシャワーヘッド、吐水口などが挙げられる。
スポーツ・レジャー用品用途としては、パチンコ台、パチスロ台、時計枠、装飾ボタン、化粧品用キャップなどが挙げられる。
これらの中でも、自動車の外装・内装品や水洗部品等に好ましく用いられる。
【実施例】
【００４３】
以下、実施例を挙げて本発明を更に具体的に説明するが、本発明はこれらの実施例に限定されるものではない。なお、説明中「％」及び「部」数は特に明記しない限りは質量基準である。
また、実施例の説明中における各種物性の測定は以下の方法により測定した。
【００４４】
（ゴム状重合体（ｄ）の質量平均粒子径及び粒子径分布）
ゴム状重合体（ｄ）の質量平均粒子径及び粒子径分布は、サブミクロン粒度分布測定器（ＭＡＴＥＣ  ＡＰＰＬＩＥＤ  ＳＣＩＥＮＣＥＳ社製、「ＣＨＤＦ−２０００」）を用いて測定した。
【００４５】
（メルトボリュームレイト（ＭＶＲ） ）
めっき用樹脂組成物のＭＶＲは、ＩＳＯ１１３３に準拠して、測定温度２２０℃、荷重９８Ｎの条件で測定した。なお、ＭＶＲは、めっき用樹脂組成物の流動性の目安となる。
【００４６】
（線膨張係数）
めっき用樹脂組成物の線膨張係数は、ＩＳＯ１１３３５９−２に準拠して測定した。
【００４７】
（シャルピー衝撃強度）
成形品（試験片）のシャルピー衝撃強度は、ＩＳＯ１７９に準拠して、２３℃雰囲気下で１２時間以上放置したノッチ付きの試験片（厚さ４ｍｍ）について測定した。
【００４８】
（めっき密着強度）
下記に示すめっき処理工法（環境負荷低減めっき工法１）で、めっき用平板（５０ｍｍ×９０ｍｍ×３ｍｍ［厚さ］）にめっき処理を行い、試験片を作成した。得られた試験片について、荷重測定器上でめっき膜を垂直方向に引き剥がしてその強度を測定した。
・環境負荷低減めっき工法１
（１）脱脂→（２）水洗→（３）エッチング→（４）水洗→（５）中和→（６）水洗→（７）コンディショナー→（８）水洗→（９）プリディップ→（１０）触媒化→（１１）水洗→（１２）導体化→（１３）水洗→（１４）硫酸銅めっき→（１５）水洗→（１６）乾燥
・各工程での条件
（１）脱脂：ＣＲＰクリーナー（奥野製薬工業社製）により、５０℃で５分間処理した。
（２）水洗：２０℃で水洗を行った。なお、（４）以降の水洗についても（２）と同様の条件で行った。
（３）エッチング：エッチング液として過マンガン酸塩溶液を用いてエッチング処理した。具体的には、ＣＲＰ−ＭＡＲＳエッチャントＡ液（奥野製薬工業社製）１０ｍＬ／Ｌと、ＣＲＰ−ＭＡＲＳエッチャントＢ液（奥野製薬工業社製）２５０ｍＬ／Ｌと、硫酸２７０ｍＬ／Ｌの混合液に浸漬した。浸漬条件は、６５℃×７分、６５℃×１５分、５５℃×１５分のいずれかとした。
（５）中和：ＣＲＰ−ＭＡＲＳニュートライザー（奥野製薬工業社製）１０ｇ／Ｌと、３５％塩酸１５ｍＬ／Ｌの混合液に、４５℃で１分間浸漬した。
（７）コンディショナー：ＣＲＰ−ＭＡＲＳコンディショナー（奥野製薬工業社製）に、２５℃で１分間浸漬した。
（９）プリディップ：３５％塩酸１００ｍＬ／Ｌに、２５℃で１分間浸漬した。
（１０）触媒化：ＣＲＰキャタリスト４０ｍＬ／Ｌと、３５％塩酸２５０ｍＬ／Ｌの混合液（Ｐｄ−Ｓｎコロイド触媒）に、３５℃で６分間浸漬した。
（１２）導体化：ＣＲＰセレクターＡ−Ｋ（奥野製薬工業社製）１５０ｍＬ／Ｌと、ＣＲＰセレクターＢ（奥野製薬工業社製）２００ｍＬ／Ｌの混合液に、４５℃で３分間浸漬した。
（１４）硫酸銅めっき：硫酸銅に、２０℃、電流密度３Ａ／ｄｍ２で６０分間浸漬し、３５μｍの膜厚の銅めっき膜を形成した。
（１６）乾燥：８０℃で２時間乾燥した。
【００４９】
なお、参考例として、環境負荷低減めっき工法１の（３）エッチングにおいて、エッチング液として過マンガン酸塩溶液の代わりに、クロム酸４００ｇ／Ｌと、９８％硫酸２００ｍＬ／Ｌの混合液を用い、浸漬条件を６５℃×１５分に変更した以外は、環境負荷低減めっき工法１と同様にしてめっき用平板にめっき処理して試験片を作成した。
参考例の試験片について、めっき密着強度を測定した。
【００５０】
（硫酸銅めっきの伸び性）
前記めっき密着強度の測定と同様にして、環境負荷低減めっき工法１でめっき用平板（１００ｍｍ×１００ｍｍ×３ｍｍ［厚さ］）にめっき処理を行い、試験片を作成した。ただし、（３）エッチングにおいて浸漬条件を６５℃×３分に変更し、さらに（１４）硫酸銅めっきにおいて硫酸銅への浸漬条件を２０℃×1０分に変更した。
得られた試験片について、表面に析出した硫酸銅めっきの析出面積割合を１００％〜０％（例えば１００％の場合は試験片の全面積に硫酸銅めっきが析出していることを意味し、０％の場合は硫酸銅めっきが全く析出していないことを意味し、５０％の場合は試験片の半分の面積に硫酸銅めっきが析出していることを意味する。）で評価した。
【００５１】
なお、参考例として、環境負荷低減めっき工法１の（３）エッチングにおいて、エッチング液として過マンガン酸塩溶液の代わりに、クロム酸４００ｇ／Ｌと、９８％硫酸２００ｍＬ／Ｌの混合液を用い、浸漬条件を６５℃×５分に変更し、さらに（１４）硫酸銅めっきにおいて硫酸銅への浸漬条件を２０℃×1０分に変更した以外は、環境負荷低減めっき工法１と同様にしてめっき用平板（１００ｍｍ×１００ｍｍ×３ｍｍ［厚さ］）にめっき処理して試験片を作成した。
参考例の試験片について、表面に析出した硫酸銅めっきの析出面積割合を１００％〜０％で評価した。
【００５２】
（サーマルサイクル性及びサーマルショック性）
下記に示すめっき処理工法（環境負荷低減めっき工法２）で、めっき用平板（１００ｍｍ×１００ｍｍ×３ｍｍ［厚さ］）にめっき処理を行い、試験片を作成した。得られた試験片について、下記に示すサーマルサイクル条件及びサーマルショック条件で試験を行い、めっき膜の膨れ及びめっきクラックの有無を確認した。
・サーマルサイクル条件
試験片を−３０℃×１時間→２３℃×１５分→８０℃×１時間→２３℃×１時間の条件下で順に保管することを１サイクルとして、３サイクル実施し、実施後の試験片の表面外観を目視で観察し、以下の評価基準で評価した。
◎：めっき膜の膨れ、及びめっきクラックが認められない。
○：めっき膜の膨れは認められないが、接点部にめっきクラックが認められる。
△：接点部にめっき膜の膨れ、及びめっきのクラックが認められる。
×：ゲート近傍のみに、めっき膜の膨れが認められる。
××：ゲート近傍以外の部分にも、めっき膜の膨れが認められる。
×××：全面にめっき膜の膨れが認められる。
・サーマルショック条件
試験片を−３０℃×１時間→８０℃×１時間の条件下で順に保管することを１サイクルとして、３サイクル実施し、実施後の試験片の表面外観を目視で観察し、サーマルサイクル条件と同じ評価基準で評価した。
【００５３】
・環境負荷低減めっき工法２
（１）脱脂→（２）水洗→（３）エッチング→（４）水洗→（５）中和→（６）水洗→（７）コンディショナー→（８）水洗→（９）プリディップ→（１０）触媒化→（１１）水洗→（１２）導体化→（１３）水洗→（１４）硫酸銅めっき→（１５）水洗→（１６）電気ニッケルめっき→（１７）水洗→（１８）電気クロムめっき→（１９）水洗→（２０）乾燥
・各工程での条件
（１）脱脂、（７）コンディショナー、（９）プリディップ、（１０）触媒化、（１２）導体化、（２０）乾燥、及び各水洗工程は、環境負荷低減めっき工法１と同様の条件で行った。
（３）エッチング：エッチング液として過マンガン酸塩溶液を用いてエッチング処理した。具体的には、ＣＲＰ−ＭＡＲＳエッチャントＡ液（奥野製薬工業社製）１０ｍＬ／Ｌと、ＣＲＰ−ＭＡＲＳエッチャントＢ液（奥野製薬工業社製）２５０ｍＬ／Ｌと、硫酸２７０ｍＬ／Ｌの混合液に、６５℃で１５分浸漬した。
（５）中和：ＣＲＰニュートライザー（奥野製薬工業社製）１０ｇ／Ｌと、３５％塩酸１５ｍＬ／Ｌの混合液に、４５℃で３分間浸漬した。
（１４）硫酸銅めっき：硫酸銅に、２０℃、電流密度３Ａ／ｄｍ２で２０分間浸漬し、２０μｍの膜厚の銅めっき膜を形成した。
（１６）電気ニッケルめっき：硫酸ニッケル２００ｇ／Ｌと、塩化ニッケル４５ｇ／Ｌと、硼酸４５ｇ／Ｌと、光沢剤の混合液に、５５℃、電流密度３Ａ／ｄｍ２で１５分間浸漬し、１０μｍの膜厚のニッケルめっき膜を形成した。
（１８）電気クロムめっき：無水クロム酸２００ｇ／Ｌと、硫酸１．５ｇ／Ｌの混合液に、４５℃、電流密度１５Ａ／ｄｍ２で２分間浸漬し、０．３μｍの膜厚のクロムめっき膜を形成した。
【００５４】
なお、参考例として、環境負荷低減めっき工法２の（３）エッチングにおいて、エッチング液として過マンガン酸塩溶液の代わりに、クロム酸４００ｇ／Ｌと、９８％硫酸２００ｍＬ／Ｌの混合液を用いた以外は、環境負荷低減めっき工法２と同様にしてめっき用平板にめっき処理して試験片を作成した。
参考例の試験片について、サーマルサイクル性及びサーマルショック性を評価した。
【００５５】
＜合成例１：グラフト共重合体（Ａ−１）の製造＞
（ゴム状重合体（ｄ）の製造）
表１に示す組成に従って各成分を１００Ｌオートクレーブに投入し、５０℃で９時間重合し、転化率９７％、質量平均粒子径０．０８μｍ、ＰＨ９．０の共役ジエン系ゴムラテックスを得た。
別途、表２に示す組成に従って、各成分を１００Ｌオートクレーブに投入し、７０℃で４時間重合し、転化率９７％、質量平均粒子径０．１４μｍ、ＰＨ９．０のゴム粒子肥大化用酸基含有共重合体ラテックスを得た。
先に得られた共役ジエン系ゴムラテックス１００部（固形分）に、水酸化ナトリウム０．０６部を加えた後、これにゴム粒子肥大化用酸基含有共重合体ラテックス４部（固形分）を撹拌下に添加し、さらに３０分間撹拌し、質量平均粒子径０．３３μｍの共役ジエン系ゴムからなるゴム状重合体（ｄ）のラテックスを得た。
【００５６】
【表１】
2010126631.tif 000002
【００５７】
【表２】
2010126631.tif 000003
【００５８】
（グラフト共重合体（Ａ−１）の製造）
表３に示す組成（Ｉ）に従って、各成分を反応容器に投入し、重合開始温度を４０℃に設定し、表３に示す組成（ＩＩ）の混合物を１２０分かけて滴下し、その後１時間保持してグラフト重合を行い、重合体ラテックスを得た。なお、表３に示すゴム状重合体（ｄ）のラテックスの量は、固形分とする。
得られた重合体ラテックスに抗酸化剤としてブチル化ヒドロキシトルエン２部と、ジラウリルチオプロピオネート０．５部を加え、５％硫酸水溶液で凝固し、洗浄した後、乾燥してグラフト共重合体（Ａ−１）の白色粉末を得た。
【００５９】
【表３】
2010126631.tif 000004
【００６０】
＜合成例２：共重合体（Ｂ−１）の製造＞
１００Ｌのオートクレーブに、表４に示す量のスチレン６５部と、アクリロニトリル３５部と、アゾビスイソブチロニトリル０．１５部と、ｔ−ドデシルメルカプタン０．６０部と、リン酸カルシウム０．５０部と、蒸留水１５０部とを仕込み、激しく攪拌した。系内分散を確認した後、７５℃に昇温し、３時間かけて重合を行った。その後、１１０℃まで昇温し３０分間熟成させた。冷却後に脱水、洗浄、乾燥することにより粉末状の共重合体（Ｂ−１）を得た。
【００６１】
＜合成例３：共重合体（Ｂ−２）の製造＞
スチレンの量を７５部、アクリロニトリルの量を２５部、ｔ−ドデシルメルカプタンの量を０．３５部に変更した以外は、合成例２と同様にして、共重合体（Ｂ−２）を得た。
【００６２】
＜合成例４：共重合体（Ｂ−３）の製造＞
スチレンの量を５０部、アクリロニトリルの量を５０部、ｔ−ドデシルメルカプタンの量を１．００部、リン酸カルシウムの量を１．００部に変更した以外は、合成例２と同様にして、共重合体（Ｂ−３）を得た。
【００６３】
＜合成例５：共重合体（Ｂ−４）の製造＞
スチレンの量を４０部、アクリロニトリルの量を６０部、ｔ−ドデシルメルカプタンの量を１．２部に変更した以外は、合成例２と同様にして、共重合体（Ｂ−４）を得た。
【００６４】
＜合成例６：共重合体（Ｂ−５）の製造＞
スチレンの量を８５部、アクリロニトリルの量を１５部、ｔ−ドデシルメルカプタンの量を１．２部に変更した以外は、合成例２と同様にして、共重合体（Ｂ−５）を得た。
【００６５】
【表４】
2010126631.tif 000005
【００６６】
＜酸化防止剤（Ｃ）＞
酸化防止剤（Ｃ）として、以下のものを使用した。
（Ｃ−１）：ヒンダードフェノール系酸化防止剤（旭電化株式会社製、「アデカスタブＡＯ−５０」、融点：５２℃）。
（Ｃ−２）：チオエーテル系酸化防止剤（旭電化株式会社製、「アデカスタブＡＯ−４１２Ｓ」、融点：４９℃）。
（Ｃ−３）：リン系酸化防止剤（旭電化株式会社製、「アデカスタブＰＥＰ−２４Ｇ」、融点：１７０℃）。
【００６７】
［実施例１〜１２、比較例１〜１０、参考例］
グラフト共重合体（Ａ−１）、共重合体（Ｂ−１）〜（Ｂ−５）、酸化防止剤（Ｃ−１）〜（Ｃ−３）を表５に示す割合でそれぞれ混合し、さらに、添加剤として金属石鹸（ステアリン酸カルシウム）０．２部と、ＥＢＳ−ＷＡＸ（エチレンビスステアリン酸アマイド）０．４部と、シリコーンオイル（粘度：１００ｃｓ／２５℃）０．０５部を添加した後、ヘンシェルミキサーを用い、回転数３０００ｒｐｍで５分間混合し、めっき用樹脂組成物を得た。
得られためっき用樹脂組成物について、ＭＶＲ及び線膨張係数を測定した。結果を表６に示す。
【００６８】
ついで、シリンダー温度２３０℃に設定した二軸押出機にめっき用樹脂組成物を投入し、二軸押出機から押し出してペレット化し、スクリュー式射出成形機（シリンダー温度２３０℃、金型温度６０℃）を用いて、物性測定用の成形品（試験片）、及びめっき用平板を成形した。
得られた成形品について、シャルピー衝撃強度を測定した。結果を表６に示す。
また、得られためっき用平板に、上述した条件にてめっき処理を行い、めっき密着強度、硫酸銅めっきの伸び性、サーマルサイクル性及びサーマルショック性を評価した。結果を表６に示す。
【００６９】
【表５】
2010126631.tif 000006
【００７０】
【表６】
2010126631.tif 000007
【００７１】
表６から明らかなように、実施例１〜１２で得られためっき用樹脂組成物は、ＭＶＲ及び線膨張係数が良好な値を示し、成形性及び低線膨張率に優れていた。
また、実施例１〜１２で得られためっき用樹脂組成物を成形して得られた成形品は、シャルピー衝撃強度の値が良好であり、耐衝撃性に優れていた。
さらに、得られた成形品をめっき処理したところ、めっき密着強度、硫酸銅めっきの伸び性、サーマルサイクル性及びサーマルショック性のいずれもが優れており、参考例と同程度または参考例を上回る結果であった。
各実施例で得られためっき用樹脂組成物であれば、めっき処理における過マンガン酸塩溶液でのエッチング処理時間を短縮したり、エッチング処理温度を低くしたりできることが分かった。
【００７２】
一方、比較例１、２で得られためっき用樹脂組成物は、融点が１７０℃の酸化防止剤（Ｃ−３）を用いたため、過マンガン酸塩溶液でのエッチング処理効果が得られにくく、触媒吸着量が低下しやすかった。そのため、硫酸銅めっきの伸び性が実施例に比べて劣っていた。また、成形品をめっき処理したところ、サーマルサイクル性及びサーマルショック性が各実施例に比べて劣っていた。
比較例３、４、６で得られためっき用樹脂組成物は、酸化防止剤（Ｃ）を配合していない、または配合量が０．５部と少なかったため、成形品のシャルピー衝撃強度が各実施例に比べて低く、耐衝撃性に劣っていた。また、成形品をめっき処理したところ、めっき密着強度、サーマルサイクル性及びサーマルショック性が各実施例に比べて劣っていた。
比較例５で得られためっき用樹脂組成物は、酸化防止剤（Ｃ）の配合量が１０部と多かったため、成形品をめっき処理したところ、めっき密着強度が低下しやすかった。また、サーマルショック性が各実施例に比べて劣っていた。
【００７３】
比較例７、８で得られためっき用樹脂組成物は、共重合体（Ｂ）を構成するスチレン（芳香族ビニル化合物（ｂ１）の配合量が少なすぎ、または多すぎたため、過マンガン酸塩溶液でのエッチング処理効果が得られにくく、触媒吸着量が低下しやすかった。そのため、硫酸銅めっきの伸び性が実施例に比べて劣っていた。また、成形品をめっき処理したところ、サーマルサイクル性及びサーマルショック性が各実施例に比べて劣っていた。
比較例９で得られためっき用樹脂組成物は、グラフト共重合体（Ａ）と共重合体（Ｂ）の合計１００％に対する、ゴム状重合体（ｄ）の割合が８％と少なかったため、成形品のシャルピー衝撃強度が各実施例に比べて低く、耐衝撃性に劣っていた。また、成形品をめっき処理したところ、めっき密着強度、サーマルサイクル性及びサーマルショック性が各実施例に比べて劣っていた。
比較例１０で得られためっき用樹脂組成物は、グラフト共重合体（Ａ）と共重合体（Ｂ）の合計１００％に対する、ゴム状重合体（ｄ）の割合が２５％と多いため、成形品のシャルピー衝撃強度は各実施例に比べて高いものの、線膨張係数の値が大きいものとなった。さらに、成形品をめっき処理したところ、めっき密着強度は良好であるが、サーマルサイクル性及びサーマルショック性が各実施例に比べて劣っていた。